ПРИМЕНЕНИЕ СОДЕРЖАЩЕЙ СУЛЬФАТ КАЛЬЦИЯ ДВУХКОМПОНЕНТНОЙ СИСТЕМЫ СТРОИТЕЛЬНОГО РАСТВОРА НА ОСНОВЕ ГЛИНОЗЁМИСТОГО ЦЕМЕНТА ПРИ ИСПОЛЬЗОВАНИИ АНКЕРНОГО ЗАКРЕПЛЕНИЯ ДЛЯ УВЕЛИЧЕНИЯ ЗНАЧЕНИЙ НАГРУЗКИ И УМЕНЬШЕНИЯ УСАДКИ

1. Применение сульфата кальция в неорганической системе строительного раствора для химического закрепления крепежных средств в минеральных поверхностях, содержащей отверждаемый компонент А глиноземистого цемента и компонент инициатора В для инициирования процесса отверждения, причем компонент А дополнительно содержит по меньшей мере один блокирующий агент, выбранный из группы, состоящей из фосфорной кислоты, метафосфорной кислоты, фосфористой кислоты и фосфоновых кислот, по меньшей мере один пластификатор и воду, а компонент В содержит инициатор, по меньшей мере один замедлитель схватывания, по меньшей мере один минеральный наполнитель и воду.
2. Применение по п. 1, где компонент А глиноземистого цемента представляет собой компонент глиноземистого цемента на основе водной фазы кальциево-алюминатного цемента.
3. Применение по п.1, где сульфат кальция находится в форме ангидрита сульфата кальция, полугидрата сульфата кальция или дигидрата сульфата кальция, предпочтительно в форме полугидрата сульфата кальция.
4. Применение по п. 1, где сульфат кальция содержится в отверждаемом компоненте А глиноземистого цемента неорганической системы строительного раствора.
5. Применение по п. 4, где сульфат кальция, содержащийся в отверждаемом компоненте А глиноземистого цемента, присутствует в соотношении сульфата кальция и глиноземистого цемента в диапазоне от 5/95 до 30/70, предпочтительно от 15/85 до 25/75.
6. Применение по п. 1, где инициатор содержит смесь солей щелочных и/или щелочноземельных металлов, по меньшей мере один замедлитель схватывания выбирается из группы, состоящей из лимонной кислоты, винной кислоты, молочной кислоты, салициловой кислоты, глюконовой кислоты и их смесей, и по меньшей мере один минеральный наполнитель выбирается из группы, состоящей из известняковых наполнителей, песка, корунда, доломита, устойчивого к щелочам стекла, дробленого камня, гравия, гальки и их смесей.
7. Применение по п. 1, где инициатор содержит смесь солей металла лития.
4
8. Применение по п. 1, где соотношение воды и кальциево-алюминатного цемента, содержащего сульфат кальция (W/(CAC+CaSO)), в продукте, полученном смешиванием компонентов А и В, составляет меньше чем 1,0.
9. Применение по п. 1, где соотношение кальциево-алюминатного цемента, содержащего сульфат кальция, и гидроксида лития ((CAC+CaSO4)/LiOH) в продукте, полученном смешиванием компонентов А и В, находится в диапазоне от 1,3:1 до 12,5:1.
10. Применение по п. 1, где сульфат кальция в продукте, полученном смешиванием компонентов А и В, присутствует в диапазоне от примерно 0,95% масс, до 18,0% масс.
11. Применение по п. 1, где крепежные средства представляют собой анкерные стержни, резьбовые анкерные стержни, болты или стальные арматурные стержни.
12. Применение по п. 1, где минеральные поверхности представляют собой конструкции, изготовленные из кирпичной кладки, бетона, проницаемого бетона или природного камня.
13. Применение по п. 1, где минеральная поверхность представляет собой влажное высверленное отверстие.
14. Применение по любому из пп. 1-13, где минеральная поверхность представляет собой высверленное отверстие алмазного сверления.
15. Применение сульфата кальция в неорганической системе строительного раствора для химического закрепления крепежных средств в минеральных поверхностях для увеличения значений нагрузки.
16. Применение сульфата кальция в неорганической системе строительного раствора для химического закрепления крепежных средств в минеральных поверхностях для уменьшения усадки.
17. Применение по любому из пп. 1, 15, 16 в способе химического закрепления крепежных средств, предпочтительно металлических элементов, в минеральных поверхностях, таких как конструкции, изготовленные из кирпичной кладки, бетона, проницаемого бетона или природного камня.